본 발명 은 하 기 표 1 과 같 은 조성 의 430 J 1 페라이트 스테인 레스강 을 대상 으로 표 2 에 나타낸 주조 조건 으로 주편 을 제조 하 였 고 , 연속 주조 주편 의 등 축정 율 을 평가 하 였으며 , 또한 통상 의 열연 및 냉연 조건 으로 압연 , 권 취한 후 산세 하 여 코일 의 리 징 성 을 평가 하 였 다 . 그 평가 결과 는 하 기 표 2 에 나타내 었 다 .